(57)【要約】【課題】低ガス性を有し、かつ連続成形時の金型汚れを大幅に抑制する。【解決手段】ポリエステル樹脂Ａと、金属有機酸塩Ｂと、カルボン酸反応性基含有化合物Ｃとを含むポリエステル樹脂組成物の製造方法であって、金属有機酸塩Ｂを含有するマスターペレットを添加する工程を含み、ポリエステル樹脂Ａは、７０〜１００質量％のポリブチレンテレフタレート樹脂と、０〜３０質量％のポリエチレンテレフタレート樹脂とを含み、金属有機酸塩Ｂは、アルカリ金属の有機酸塩およびアルカリ土類金属の有機酸塩のいずれか一方または両方であり、マスターペレットは、アルカリ金属原子およびアルカリ土類金属原子のいずれか一方または両方を所定量含有し、ポリエステル樹脂組成物は、アルカリ金属原子およびアルカリ土類金属原子のいずれか一方または両方を所定量含有し、かつカルボン酸反応性基含有化合物Ｃを所定量含有する。【選択図】なし【特許請求の範囲】
【請求項１】
ポリエステル樹脂Ａと、金属有機酸塩Ｂと、カルボン酸反応性基含有化合物Ｃとを含むポリエステル樹脂組成物の製造方法であって、
前記金属有機酸塩Ｂを含有するマスターペレットを添加する工程を含み、
前記ポリエステル樹脂Ａは、７０〜１００質量％のポリブチレンテレフタレート樹脂と、０〜３０質量％のポリエチレンテレフタレート樹脂とを含み、
前記金属有機酸塩Ｂは、アルカリ金属の有機酸塩およびアルカリ土類金属の有機酸塩のいずれか一方または両方であり、
前記マスターペレットは、アルカリ金属原子およびアルカリ土類金属原子のいずれか一方または両方を、２００〜１５０００ｍｇ／ｋｇ含有し、
前記ポリエステル樹脂組成物は、前記アルカリ金属原子およびアルカリ土類金属原子のいずれか一方または両方を、前記ポリエステル樹脂Ａ１００質量部に対し、０．０００５〜０．０５質量部含有し、かつ前記カルボン酸反応性基含有化合物Ｃを、前記ポリエステル樹脂Ａ１００質量部に対し、０．０５〜３質量部含有する、ポリエステル樹脂組成物の製造方法。
【請求項２】
前記マスターペレットは、少なくとも前記ポリブチレンテレフタレート樹脂を含む、請求項１に記載のポリエステル樹脂組成物の製造方法。
【請求項３】
前記ポリエステル樹脂組成物は、チタン原子の含有量が５０ｍｇ／ｋｇ以下である、請求項１または２に記載のポリエステル樹脂組成物の製造方法。
【請求項４】
前記金属有機酸塩Ｂの金属種は、リチウム、ナトリウム、カリウム、カルシウム、マグネシウムからなる群より選ばれる１種または２種以上である、請求項１〜３のいずれかに記載のポリエステル樹脂組成物の製造方法。
【請求項５】
前記金属有機酸塩Ｂは、酢酸リチウム、酢酸ナトリウム、酢酸カリウム、酢酸カルシウム、酢酸マグネシウム、安息香酸リチウム、安息香酸ナトリウムおよび安息香酸カリウムからなる群より選ばれる１種または２種以上である、請求項１〜４のいずれかに記載のポリエステル樹脂組成物の製造方法。
【発明の詳細な説明】
【技術分野】
【０００１】
本発明は、ポリエステル樹脂組成物の製造方法に関する。
【背景技術】
【０００２】
ポリブチレンテレフタレート樹脂は、射出成形性、機械特性、耐熱性、電気特性および耐薬品性などで優れた特性を有し、自動車部品、機械部品、電気部品および通信部品などの分野で射出成形品として広く利用されている。さらに、金型転写性にも優れるため、特に良好な外観が求められる自動車のエクステンションなどに適用されるランプ部材としても利用されている。
【０００３】
しかし、ポリブチレンテレフタレート樹脂を連続的に成形し続けると、成形中に各種のガス（以下、「アウトガス」とも称する）が発生し、さらにポリブチレンテレフタレートのオリゴマーなどが金型に付着し、残留して金型汚れとなることが知られている。この金型汚れは、成形品の外観を損なうことがある。したがって、高い輝度外観（平滑性）および均一な反射性などが要求される自動車用ランプ、その他の照明器具などを構成する部品、ならびに表面に光反射層を設ける光反射体用部品などを構成するため、従来のポリブチレンテレフタレート樹脂を用いる場合、連続成形中に金型を頻繁に清掃する必要があった。金型を清掃するためには生産を一時中断しなければならないので、生産性に悪影響が及ぶ。このことから、金型汚れを抑制することができるポリブチレンテレフタレート樹脂が求められている。
【先行技術文献】
【特許文献】
【０００４】
【特許文献１】特開２０１４−０２８８８３号公報
【特許文献２】特開２００４−３２３８３７号公報
【発明の概要】
【発明が解決しようとする課題】
【０００５】
上記アウトガスの発生を抑制する方法として、フェニルスルホン酸を用いて触媒を失活させる方法が特開２０１４−０２８８８３号公報（特許文献１）などにおいて提案され、その低減効果が認められている。しかしながら、ポリブチレンテレフタレート樹脂のオリゴマーの低減に関する記載がないため、金型汚れを抑制することについては改善の余地がある。特開２００４−３２３８３７号公報（特許文献２）には、環状２量体および環状３量体などの環状オリゴマーを低減することに関して記載されているが、後述するような線状オリゴマーに関する記載がなく、金型汚れを抑制することが不十分であった。
【０００６】
本発明者らは、連続成形時の金型汚れを抑制するべく、鋭意検討した結果、連続成形により金型汚れが蓄積していく根本的な原因は、これまで知られていた環状２量体および環状３量体などの環状オリゴマーにあるのではなく、線状オリゴマーにあることを見出し、本発明に到達した。さらに、成形時に発生するアウトガスを低減する低ガス性を獲得することにより、金型汚れおよびフォギング性に関して改善効果が発現することを見出し、本発明を完成させた。
【０００７】
すなわち本発明は、低ガス性を有し、連続成形時の金型汚れを大幅に抑制することができ、かつ低フォギング性を示すポリエステル樹脂組成物の製造方法を提供することを目的とする。
【課題を解決するための手段】
【０００８】
本発明は以下のとおりである。
［１］  ポリエステル樹脂Ａと、金属有機酸塩Ｂと、カルボン酸反応性基含有化合物Ｃとを含むポリエステル樹脂組成物の製造方法であって、前記金属有機酸塩Ｂを含有するマスターペレットを添加する工程を含み、前記ポリエステル樹脂Ａは、７０〜１００質量％のポリブチレンテレフタレート樹脂と、０〜３０質量％のポリエチレンテレフタレート樹脂とを含み、前記金属有機酸塩Ｂは、アルカリ金属の有機酸塩およびアルカリ土類金属の有機酸塩のいずれか一方または両方であり、前記マスターペレットは、アルカリ金属原子およびアルカリ土類金属原子のいずれか一方または両方を、２００〜１５０００ｍｇ／ｋｇ含有し、前記ポリエステル樹脂組成物は、前記アルカリ金属原子および前記アルカリ土類金属原子のいずれか一方または両方を、前記ポリエステル樹脂Ａ１００質量部に対し、０．０００５〜０．０５質量部含有し、かつ前記カルボン酸反応性基含有化合物Ｃを、前記ポリエステル樹脂Ａ１００質量部に対し、０．０５〜３質量部含有する、ポリエステル樹脂組成物の製造方法。
［２］  上記マスターペレットは、少なくとも上記ポリブチレンテレフタレート樹脂を含む、［１］に記載のポリエステル樹脂組成物の製造方法。
［３］  上記ポリエステル樹脂組成物は、チタン原子の含有量が５０ｍｇ／ｋｇ以下である、［１］または［２］に記載のポリエステル樹脂組成物の製造方法。
［４］  上記金属有機酸塩Ｂの金属種は、リチウム、ナトリウム、カリウム、カルシウム、マグネシウムからなる群より選ばれる１種または２種以上である、［１］〜［３］のいずれかに記載のポリエステル樹脂組成物の製造方法。
［５］  上記金属有機酸塩Ｂは、酢酸リチウム、酢酸ナトリウム、酢酸カリウム、酢酸カルシウム、酢酸マグネシウム、安息香酸リチウム、安息香酸ナトリウムおよび安息香酸カリウムからなる群より選ばれる１種または２種以上である、［１］〜［４］のいずれかに記載のポリエステル樹脂組成物の製造方法。
【発明の効果】
【０００９】
本発明によれば、低ガス性を有し、連続成形時の金型汚れを大幅に抑制することができ、かつ低フォギング性を示すポリエステル樹脂組成物の製造方法を提供することができる。
【発明を実施するための形態】
【００１０】
以下、本発明を詳述する。
［ポリエステル樹脂組成物の製造方法］
本発明は、ポリエステル樹脂Ａと、金属有機酸塩Ｂと、カルボン酸反応性基含有化合物Ｃとを含むポリエステル樹脂組成物の製造方法である。特に、本発明は、金属有機酸塩Ｂを含有するマスターペレット（以下、単に「マスターペレット」と称することもある）を添加する工程を含む。
【００１１】
ここで本発明において、ポリエステル樹脂組成物およびマスターペレットにおける金属有機酸塩Ｂの含有量は、アルカリ金属原子およびアルカリ土類金属原子のいずれか一方または両方の含有量を基準として特定される。具体的には、ポリエステル樹脂組成物は、アルカリ金属原子およびアルカリ土類金属原子のいずれか一方または両方を、上記ポリエステル樹脂Ａ１００質量部に対し、０．０００５〜０．０５質量部（０．０００５質量部以上０．０５質量部以下、本明細書において数値範囲を「〜」を用いて表わす場合、その範囲は上限および下限の数値を含むものとする）含有する。マスターペレットは、アルカリ金属原子およびアルカリ土類金属原子のいずれか一方または両方を、２００〜１５０００ｍｇ／ｋｇ含有するものとなる。すなわち本発明では、ポリエステル樹脂組成物およびマスターペレットに含まれる金属有機酸塩Ｂの含有量を、アルカリ金属原子およびアルカリ土類金属原子のいずれか一方または両方の含有量を特定することにより把握するものとしている。
【００１２】
このように、ポリエステル樹脂組成物およびマスターペレットにおける金属有機酸塩Ｂの含有量を、アルカリ金属原子およびアルカリ土類金属原子のいずれか一方または両方の含有量により特定する理由は、以下のとおりである。すなわち金属有機酸塩Ｂは、ポリエステル樹脂組成物中およびマスターペレット中において金属イオンが解離した状態で存在していると考えられるため、金属有機酸塩Ｂの含有量を知るには金属（イオン）および有機酸（イオン）のいずれか一方または両方を定量する必要がある。しかしながら、有機酸は揮散しやすく、ポリブチレンテレフタレートなどのポリマーと構造が類似することも多いため、定量が困難となる場合が多い。一方、金属原子（アルカリ金属原子およびアルカリ土類金属原子）は、ポリエステル樹脂組成物中およびマスターペレット中で比較的残存しやすく、定量が比較的容易である。したがって、ポリエステル樹脂組成物およびマスターペレットにおける金属有機酸塩Ｂの含有量を、アルカリ金属原子およびアルカリ土類金属原子のいずれか一方または両方の含有量を特定することにより特定したのである。また、このような理由から上記のアルカリ金属原子およびアルカリ土類金属原子のいずれか一方または両方は、金属有機酸塩Ｂに由来するものであることが明らかである。
【００１３】
そして、ポリエステル樹脂組成物およびマスターペレットにおけるアルカリ金属原子およびアルカリ土類金属原子の含有量は、ＩＣＰ発光分析法により測定することができる。
【００１４】
上記マスターペレットを添加する工程を含むことにより、本発明により製造されるポリエステル樹脂組成物は、金属有機酸塩Ｂの作用によって、成形中のアウトガス［テトラヒドロフラン（以下、「ＴＨＦ」と称することもある）など］の発生が抑制される。これにより、組成物中に含まれる環状オリゴマーおよび線状オリゴマーがＴＨＦによって金型に運ばれ、付着することを抑制し、これらのオリゴマーに基づく金型汚れを抑制することができる。特に上記工程を含むことにより、ポリエステル樹脂組成物は、高濃度で金属有機酸塩Ｂを含むことが可能となるため、金型汚れをよりよく抑制することができるというさらに優れた効果を得ることができる。
【００１５】
上記工程では、金属有機酸塩Ｂを含有するマスターペレットをあらかじめ作製し、このあらかじめ作製したマスターペレットと、上記ポリエステル樹脂Ａ、上記カルボン酸反応性基含有化合物Ｃなどといった金属有機酸塩Ｂ以外の成分とを混合する。このときマスターペレットの添加量は、アルカリ金属原子およびアルカリ土類金属原子のいずれか一方または両方が、ポリエステル樹脂Ａ１００質量部に対し、０．０００５〜０．０５質量部含有することとなるように調整しながら混合することが好ましい。
【００１６】
本発明では、たとえばマスターペレットと、金属有機酸塩Ｂ以外の成分とを混合し、続けて溶融混練することによりポリエステル樹脂組成物を製造することができる。これにより、金属有機酸塩Ｂの存在下においてポリエステル樹脂Ａが溶融状態である時間を短くすることができるので、ポリエステル樹脂Ａの分解が低減される。このため、色調の悪化（黄色味の増大）が抑制され、かつ耐フォギング性を維持することができる。
【００１７】
ここで、マスターペレットと金属有機酸塩Ｂ以外の各成分とは、全部の成分を同時期に混合してもよいし、一部の成分を後から混合してもよい。たとえば、一般的な溶融混練機である二軸押出機を用いる場合、全部の成分を同じ箇所から添加して混合してもよいし、一部の成分のみを下流側の箇所から混合してもよい。
【００１８】
また上記工程では、後述する離型剤Ｄおよび添加剤のいずれか一方または両方を必要に応じてさらに添加することができる。すなわち、本発明においてポリエステル樹脂Ａ、金属有機酸塩Ｂ（マスターペレット）、カルボン酸反応性基含有化合物Ｃ、任意成分である離型剤Ｄおよび添加剤の各成分を混合する順序に制限はない。これらの各成分を順不同で混合することが本発明における上記工程の範囲に含まれる。
【００１９】
本発明の他の方法として、上記工程は、金属有機酸塩Ｂ以外の成分を含む原料ペレット（以下、単に「原料ペレット」と称することもある）に、マスターペレットを添加するものとすることができる。具体的には、マスターペレットおよび原料ペレットの両方をあらかじめ作製し、これらを混合するのである。このときマスターペレットの添加量は、金属有機酸塩Ｂに由来するアルカリ金属原子およびアルカリ土類金属原子のいずれか一方または両方が、ポリエステル樹脂Ａ１００質量部に対し、０．０００５〜０．０５質量部含有することとなるように調整しながら混合することが好ましい。その後、これらの混合物を溶融混練することによりポリエステル樹脂組成物を製造する。このような方法によっても、金属有機酸塩Ｂの存在下でポリエステル樹脂Ａが溶融状態である時間を短くすることが可能となり、ポリエステル樹脂Ａの分解が低減されるため、色調の悪化（黄色味の増大）が抑制され、かつ耐フォギング性を維持することができる。
【００２０】
また、この方法においても後述する離型剤Ｄおよび添加剤のいずれか一方または両方を必要に応じて添加することができる。離型剤Ｄおよび添加剤は、原料ペレットに含有させておいてもよいし、原料ペレットとマスターペレットとを混合する際に含有させてもよい。なお、本明細書において原料ペレットとは、金属有機酸塩Ｂ以外の成分を混合し、溶融混練して得られる組成物であって、本発明により製造されるポリエステル樹脂組成物の原料となるペレットをいう。
【００２１】
マスターペレットは、少なくともポリブチレンテレフタレート樹脂を含むことがより好ましい。ポリブチレンテレフタレート樹脂は、後述するように本発明により製造されるポリエステル樹脂組成物中に占める割合が最も多い樹脂であるため、ポリエステル樹脂組成物中における金属有機酸塩Ｂの分散性を良好とすることができるからである。
【００２２】
マスターペレットおよび原料ペレットは、対応する各原料を混合し、単軸押出機、二軸押出機、加圧ニーダーまたはバンバリーミキサーなどを使用した公知の溶融混練法により作製することができる。そして混合時に、マスターペレットは、金属有機酸塩Ｂに由来するアルカリ金属原子およびアルカリ土類金属原子のいずれか一方または両方を２００〜１５０００ｍｇ／ｋｇ含有するように濃度調整して作製すればよい。原料ペレットは、たとえばポリエステル樹脂Ａおよびカルボン酸反応性基含有化合物Ｃからなるものを作製する場合、その混合時にカルボン酸反応性基含有化合物Ｃがポリエステル樹脂Ａ１００質量部に対し、０．０５〜３質量部含有するように濃度調整して作製すればよい。
【００２３】
さらに、金属有機酸塩Ｂ以外の成分または上記原料ペレットにマスターペレットを添加した後に行なうポリエステル樹脂組成物を製造するための溶融混練の方法は、公知のいずれの方法を用いることが可能である。たとえば、単軸押出機、二軸押出機、加圧ニーダーまたはバンバリーミキサーなどを使用して溶融混練することができる。なかでも二軸押出機を使用することが好ましい。一般的な溶融混練の条件としては、二軸押出機を使用する場合、シリンダー温度を２３０〜２７０℃とし、混練時間を２〜１５分とすることができる。
【００２４】
本発明において、上記工程は成形体に成形する過程で行なわれてもよい。すなわち本発明の範囲には、金属有機酸塩Ｂ以外の成分にマスターペレットを添加し溶融混練し、ポリエステル樹脂組成物の溶融物を得て、そのまま成形機に供し、成形体に成形する方法が含まれる。さらに、本発明の範囲には、原料ペレットにマスターペレットを添加し溶融混練し、ポリエステル樹脂組成物の溶融物を得て、そのまま成形機に供し、成形体に成形する方法も含まれる。
【００２５】
金属有機酸塩Ｂを添加する時期は、上述した２つの時期（金属有機酸塩Ｂ以外の成分に添加する時期および原料ペレットに添加する時期）のほか、次のタイミングがあり得る。それは、ポリエステル樹脂Ａを構成するポリブチレンテレフタレート樹脂の重合初期（エステル化反応後またはエステル交換反応後）のタイミング、およびポリブチレンテレフタレート樹脂の重合後期（重縮合工程（減圧工程）中または重合終了後）のタイミングである。しかしながら、これらのタイミングで金属有機酸塩Ｂをポリブチレンテレフタレート樹脂に添加した場合、その原料であるテレフタル酸と金属有機酸塩Ｂ中のアルカリ金属またはアルカリ土類金属とが塩を形成し、金属有機酸塩Ｂの作用が失われることにより、金型汚れを抑制する効果が低下する恐れがある。さらに、形成した塩が析出してブツ（ｓｅｅｄｓ）となることにより、良好な外観（特に平滑性を示す鏡面外観）が得られず、この析出した塩などの異物が材料破壊の起点となって機械特性も低下する恐れがある（金属有機酸塩Ｂを重合終了後に添加する場合には、樹脂の粘度が高いため均一分散が困難であり、金属有機酸塩Ｂ自体がブツとなることもある）。したがって、金属有機酸塩Ｂは、ポリブチレンテレフタレート樹脂の重合時に添加するよりも、上述した金属有機酸塩Ｂ以外の成分または原料ペレットに対してマスターペレットとして添加することが好ましい。
【００２６】
なお、金属有機酸塩Ｂを添加する方法として、重合後のポリブチレンテレフタレート樹脂を金属有機酸塩Ｂの水溶液中に浸すことにより、金属有機酸塩Ｂをポリブチレンテレフタレート樹脂の表面に付着させたり、ポリブチレンテレフタレート樹脂に浸透させたりする方法がある。しかしながら、これらの方法により金属有機酸塩Ｂを所望の濃度含有させることは困難となる場合があるので好ましくない。また、上述したポリブチレンテレフタレート樹脂の重合時（重合初期および重合後期）とは、ポリブチレンテレフタレート樹脂の所謂溶融重合における重合時（重合初期および重合後期）をいう。
【００２７】
マスターペレット中のアルカリ金属原子およびアルカリ土類金属原子のいずれか一方または両方の含有量は、２００〜１５０００ｍｇ／ｋｇである。マスターペレット中の含有量が１５０００ｍｇ／ｋｇを超えると、マスターペレットの作製時にベース樹脂が分解し、ポリエステル樹脂組成物を構成する際に悪影響を及ぼす恐れがある。マスターペレット中の含有量が２００ｍｇ／ｋｇ未満であると、マスターペレットとして金属有機酸塩Ｂの含有量が少なく、生産性が良好ではなくなる。マスターペレット中のアルカリ金属原子およびアルカリ土類金属原子のいずれか一方または両方の好ましい含有量は、４００〜１００００ｍｇ／ｋｇであり、より好ましい含有量は、６００〜５０００ｍｇ／ｋｇである。
【００２８】
本発明により製造されるポリエステル樹脂組成物を成形することにより得ることができる成形品の例として、光反射体用部品を挙げることができる。光反射体用部品は、たとえば光反射金属層を備えることにより、後述する光反射体として自動車用ランプ（ヘッドライトなど）、光反射体（エクステンション、リフレクター、ハウジングなど）、さらには照明器具、電気部品、電子部品、家庭雑貨品などの各種の部品に使用することができる。
【００２９】
なお、ポリエステル樹脂組成物を成形する成形方法としては、射出成形法、押出成形法、ブロー成形法などの公知の方法で成形することができる。なかでも、汎用性の観点から、射出成形法を用いることが好ましい。
【００３０】
光反射体は、たとえば、光反射体用部品の表面の少なくとも一部に、光反射金属層としての金属薄膜（たとえば、アルミニウム箔）を直接形成することにより得ることができる。特に、光反射体は、上記光反射体用部品の表面の少なくとも一部に、金属薄膜を蒸着することにより得ることが好ましい。蒸着方法は特に制限されず、公知の方法を用いることができる。
【００３１】
［ポリエステル樹脂組成物］
本発明により製造されるポリエステル樹脂組成物において、ポリエステル樹脂Ａは、７０〜１００質量％のポリブチレンテレフタレート樹脂と、０〜３０質量％のポリエチレンテレフタレート樹脂とを含む。金属有機酸塩Ｂは、アルカリ金属の有機酸塩およびアルカリ土類金属の有機酸塩のいずれか一方または両方である。ポリエステル樹脂組成物は、アルカリ金属原子およびアルカリ土類金属原子のいずれか一方または両方を、ポリエステル樹脂Ａ１００質量部に対し、０．０００５〜０．０５質量部含有する。さらにポリエステル樹脂組成物は、カルボン酸反応性基含有化合物Ｃを、ポリエステル樹脂Ａ１００質量部に対し、０．０５〜３質量部含有する。ポリエステル樹脂組成物は、ポリブチレンテレフタレートの線状オリゴマーの含有量、またはポリブチレンテレフタレートの線状オリゴマーおよびポリエチレンテレフタレートの線状オリゴマーの含有量が１０００ｍｇ／ｋｇ以下であることが好ましい。
【００３２】
ポリエステル樹脂組成物は、後述する離型剤Ｄを含有することができるとともに、耐熱性および剛性を向上させる目的で無機フィラーを添加することも除外されない。さらに、ポリエステル樹脂組成物は、本発明の効果が損なわれない範囲において、必要に応じて各種の添加剤を含有することができる。添加剤としては、たとえば改質剤、耐熱安定剤、酸化防止剤、紫外線吸収剤、光安定剤、可塑剤、変性剤、帯電防止剤、難燃剤、染料、顔料などを例示することができる。ポリエステル樹脂組成物は、ポリエステル樹脂Ａ、金属有機酸塩Ｂ、カルボン酸反応性基含有化合物Ｃおよび離型剤Ｄ（ただし、離型剤Ｄの配合は任意）の合計で８５質量％以上を占めることが好ましく、９０質量％以上を占めることがより好ましく、９５質量％以上を占めることがさらに好ましい。
【００３３】
そして、本発明により製造されるポリエステル樹脂組成物は、低ガス性を有し、さらに連続成形時の金型汚れを大幅に抑制でき、特に、自動車用ランプまたは照明器具などを構成する部品、表面に光反射層を設ける光反射体用部品などへの適用が効果的である。
【００３４】
＜ポリエステル樹脂Ａ＞
本発明においてポリエステル樹脂Ａは、７０〜１００質量％のポリブチレンテレフタレート樹脂と、０〜３０質量％のポリエチレンテレフタレート樹脂とを含む。ポリエステル樹脂Ａは、ポリブチレンテレフタレート樹脂およびポリエチレンテレフタレート樹脂以外の第３の成分を含むことを除外するものではないが、この２成分で構成されることが好ましい。ポリエステル樹脂組成物中のポリエステル樹脂Ａは、ポリエステル樹脂Ａが主成分である限り特に限定されないが、９０質量％以上であることが好ましく、９２質量％以上であることがより好ましい。
【００３５】
（ポリブチレンテレフタレート樹脂）
ポリブチレンテレフタレート樹脂は、テレフタル酸またはそのエステル形成性誘導体を主たる成分とするジカルボン酸と、１，４−ブタンジオールまたはそのエステル形成性誘導体を主たる成分とするジオールとを重縮合反応させるなどの一般的な重合方法によって得ることができる重合体である。ポリブチレンテレフタレート樹脂は、ブチレンテレフタレートの繰返し単位が８０モル％以上であることが好ましく、９０モル％以上であることがより好ましく、９５モル％以上であることがさらに好ましく、１００モル％であることが最も好ましい。
【００３６】
ポリブチレンテレフタレート樹脂は、その特性を損なわない範囲、たとえば２０質量％程度以下で、他の重合成分を含むことができる。他の重合成分を含むポリブチレンテレフタレート樹脂の例としては、ポリブチレン（テレフタレート／イソフタレート）、ポリブチレン（テレフタレート／アジペート）、ポリブチレン（テレフタレート／セバケート）、ポリブチレン（テレフタレート／デカンジカルボキシレート）、ポリブチレン（テレフタレート／ナフタレート）、ポリ（ブチレン／エチレン）テレフタレートなどを挙げることができる。これらの成分を単独で用いてもよいし、２種以上混合して用いてもよい。
【００３７】
ポリブチレンテレフタレート樹脂の固有粘度（ＩＶ）は、０．３〜１．６ｄｌ／ｇであることが好適であり、０．４５〜１．３５ｄｌ／ｇであることがより好適であり、０．５〜１．２ｄｌ／ｇであることがさらに好適であり、０．５５〜１．０５ｄｌ／ｇであることが特に好適である。本発明により製造されるポリエステル樹脂組成物は、ポリブチレンテレフタレート樹脂の固有粘度（ＩＶ）が０．３〜１．６ｄｌ／ｇであることにより、機械的特性および成形性が良好となる。上記固有粘度（ＩＶ）は、ウベローデ型粘度計により、フェノール／テトラクロルエタン（質量比１／１）の混合溶媒を使用し、３０℃における濃度０．４ｇ／ｄｌのポリブチレンテレフタレート樹脂溶液と、混合溶媒のみとの落下秒数をそれぞれ測定し、ＡＳＴＭ  Ｄ４６０３に基づく下記式（Ｉ）から求めた値である。
【００３８】
固有粘度（ＩＶ）＝０．２５（ηr−１＋３ｌｎηr）／Ｃ・・・（Ｉ）
上記式（Ｉ）において、ηr＝η／η0であり、ηはポリブチレンテレフタレート樹脂溶液の落下秒数であり、η0は混合溶媒のみの落下秒数であり、Ｃはポリブチレンテレフタ
レート樹脂溶液の濃度（ｇ／ｄｌ）である。
【００３９】
ポリブチレンテレフタレート樹脂の末端カルボキシル基は、ポリマーの加水分解反応において触媒的な役割を担うため、末端カルボキシル基量の増加に伴って加水分解が加速される。このため、この末端カルボキシル基の濃度は低いことが好ましい。ポリブチレンテレフタレート樹脂の末端カルボキシル基の濃度は、４０ｅｑ／ｔｏｎ以下であることが好ましく、より好ましくは３０ｅｑ／ｔｏｎ以下であり、さらに好ましくは２５ｅｑ／ｔｏｎ以下であり、特に好ましくは２０ｅｑ／ｔｏｎ以下である。
【００４０】
ポリブチレンテレフタレート樹脂の末端カルボキシル基の濃度（単位：ｅｑ／ｔｏｎ）は、たとえば、所定量のポリブチレンテレフタレート樹脂をベンジルアルコールに溶解し、水酸化ナトリウムの０．０１モル／ｌベンジルアルコール溶液を使用して滴定することにより測定することができる。指示薬は、たとえば、フェノールフタレイン溶液を用いればよい。
【００４１】
ポリブチレンテレフタレート樹脂の末端水酸基は、主に溶融時にバックバイティングを引き起こすため、アウトガスの１つであるＴＨＦ、線状オリゴマーおよび環状オリゴマーを成形中に生成する出発点となる。このため、金型汚れを低減するにはこの末端水酸基の濃度を低くし、成形中のバックバイティングを抑制することが好ましい。ポリブチレンテレフタレート樹脂の末端水酸基の濃度は、１１０ｅｑ／ｔｏｎ以下であることが好ましく、より好ましくは９０ｅｑ／ｔｏｎ以下であり、さらに好ましくは７０ｅｑ／ｔｏｎ以下であり、特に好ましくは５０ｅｑ／ｔｏｎ以下である。
【００４２】
ポリブチレンテレフタレート樹脂の末端水酸基の濃度（単位：ｅｑ／ｔｏｎ）は、たとえば1Ｈ−ＮＭＲ測定によって得たスペクトルに基づき、ポリブチレンテレフタレート由来のテレフタル酸のピーク値と末端の１，４−ブタンジオールのピーク値とから、所定の計算によって算出することができる。
【００４３】
（ポリエチレンテレフタレート樹脂）
ポリエチレンテレフタレート樹脂は、テレフタル酸またはそのエステル形成性誘導体を主たる成分とするジカルボン酸と、エチレングリコールまたはそのエステル形成性誘導体を主たる成分とするジオールとを重縮合反応させるなどの一般的な重合方法によって得ることができる重合体である。ポリエチレンテレフタレート樹脂は、エチレンテレフタレートの繰返し単位が８０モル％以上であることが好ましく、９０モル％以上であることがより好ましく、９５モル％以上であることがさらに好ましく、１００モル％であることが特に好ましい。
【００４４】
ポリエチレンテレフタレート樹脂は、その特性を損なわない範囲、たとえば２０質量％程度以下で他の重合成分を含むことができる。他の重合成分を含むポリエチレンテレフタレート樹脂の例としては、ポリエチレン（テレフタレート／イソフタレート）、ポリエチレン（テレフタレート／アジペート）、ポリエチレン（テレフタレート／セバケート）、ポリエチレン（テレフタレート／デカンジカルボキシレート）、ポリエチレン（テレフタレート／ナフタレート）、ポリ（エチレン／シクロヘキサンジメチル）テレフタレート、ポリ（ブチレン／エチレン）テレフタレートなどを挙げることができる。これらの成分を単独で用いてもよいし、２種以上混合して用いてもよい。このようなポリエチレンテレフタレート樹脂を用いることによって、本発明では、ポリエステル樹脂組成物の成形収縮率を制御することができる。
【００４５】
ポリエチレンテレフタレート樹脂の固有粘度（ＩＶ）は、０．３６〜１．６ｄｌ／ｇであることが好適であり、０．４５〜１．３５ｄｌ／ｇであることがより好適であり、０．５〜１．２ｄｌ／ｇであることがさらに好適であり、０．５５〜１．０５ｄｌ／ｇであることが特に好適である。本発明により製造されるポリエステル樹脂組成物は、ポリエチレンテレフタレート樹脂の固有粘度（ＩＶ）が０．３６〜１．６ｄｌ／ｇであることにより、機械的特性および成形性が良好となる。上記固有粘度（ＩＶ）は、ポリブチレンテレフタレート樹脂の固有粘度（ＩＶ）を測定した方法と同じ方法により測定すればよい。
【００４６】
本発明においてポリエステル樹脂Ａは、７０〜１００質量％のポリブチレンテレフタレート樹脂と、０〜３０質量％のポリエチレンテレフタレート樹脂とを含有する。ポリエステル樹脂Ａは、８０〜１００質量％のポリブチレンテレフタレート樹脂と、０〜２０質量％のポリエチレンテレフタレート樹脂とを含有することが好ましく、９０〜１００質量％のポリブチレンテレフタレート樹脂と、０〜１０質量％のポリエチレンテレフタレート樹脂とを含有することがより好ましい。上述のとおりポリエチレンテレフタレート樹脂を含有することにより、ポリエステル樹脂組成物の成形収縮率を制御することが可能となるが、ポリエチレンテレフタレート樹脂の含有量が３０質量％を超えると、射出成形時の離型性が悪化し、かつポリエステル樹脂組成物の耐熱性が低下するので好ましくない。
【００４７】
ポリエステル樹脂Ａ中のポリブチレンテレフタレート樹脂およびポリエチレンテレフタレート樹脂の合計量は、８０質量％以上であることが好ましく、９０質量％以上であることがより好ましく、９５質量％以上であることがさらに好ましい。また、ポリブチレンテレフタレート樹脂およびポリエチレンテレフタレート樹脂の合計量は、１００質量％であってもよい。
【００４８】
（チタン触媒）
本発明においてポリブチレンテレフタレート樹脂は、たとえば１，４−ブタンジオールと、テレフタル酸またはテレフタル酸ジアルキルとのチタン触媒を使用したエステル化反応またはエステル交換反応により得ることができる。このとき、成形時のシリンダー内での滞留による分解抑制の観点から、本発明により製造されるポリエステル樹脂組成物は、チタン原子の含有量が５０ｍｇ／ｋｇ以下であることが好ましい。すなわち、本発明ではポリエステル樹脂組成物に含まれるチタン触媒の含有量を、チタン原子の含有量により規定している。チタン原子の含有量は、より好ましくは４５ｍｇ／ｋｇ以下であり、さらに好ましくは４０ｍｇ／ｋｇ以下であり、特に好ましくは３５ｍｇ／ｋｇ以下である。チタン原子の含有量の下限は、５ｍｇ／ｋｇであることが好ましく、より好ましくは８ｍｇ／ｋｇであり、さらに好ましくは１５ｍｇ／ｋｇである。チタン原子の含有量が５０ｍｇ／ｋｇを超えると、金型汚れの抑制効果が発現しにくくなる。
【００４９】
チタン原子の含有量は、湿式灰化などの方法でポリマー中の金属を回収した後、原子発光、原子吸光またはＩＣＰ（Ｉｎｄｕｃｔｉｖｅｌｙ  Ｃｏｕｐｌｅｄ  Ｐｌａｓｍａ）などの方法を使用して測定することができる。
【００５０】
チタン触媒としては、公知のチタン化合物を使用することができる。その具体例としては、テトラエチルチタネート、テトライソプロピルチタネート、テトラ−ｎ−プロピルチタネート、テトラ−ｎ−ブチルチタネートなどのチタンアルコキシドを含むテトラアルキルチタネート、その部分加水分解物およびチタンキレート化合物、酢酸チタン、シュウ酸チタニル、シュウ酸チタニルアンモニウム、シュウ酸チタニルナトリウム、シュウ酸チタニルカリウム、シュウ酸チタニルカルシウム、シュウ酸チタニルストロンチウムなどのシュウ酸チタニル化合物、トリメリット酸チタン、硫酸チタン、塩化チタン、チタンハロゲン化物の加水分解物、シュウ化チタン、フッ化チタン、六フッ化チタン酸カリウム、六フッ化チタン酸アンモニウム、六フッ化チタン酸コバルト、六フッ化チタン酸マンガン、チタンアセチルアセトナート、ヒドロキシ多価カルボン酸または含窒素多価カルボン酸とのチタン錯体物、チタンおよびケイ素、あるいはジルコニウムからなる複合酸化物、チタンアルコキシドとリン化合物との反応物、チタンアルコキシドと芳香族多価カルボン酸、またはその酸無水物と所定のリン化合物との反応生成物などを挙げることができる。
【００５１】
なかでも、金型汚れを抑制する観点から、テトラエチルチタネート、テトライソプロピルチタネート、テトラ−ｎ−プロピルチタネート、テトラ−ｎ−ブチルチタネートなどのチタンアルコキシドを含むテトラアルキルチタネート、その部分加水分解物およびチタンキレート化合物からなる群より選ばれるいずれかを使用することが好ましい。また、テトライソプロピルチタネート、テトラ−ｎ−プロピルチタネート、テトラ−ｎ−ブチルチタネート、アセト酢酸エチルチタンキレートおよびトリエタノールチタンアミネートからなる群より選ばれるいずれかを使用することがより好ましい。
【００５２】
チタンの代わりに、またはチタンとともに、スズを触媒として使用することができる。さらに、チタンおよびスズの他に、酢酸マグネシウム、水酸化マグネシウム、炭酸マグネシウム、酸化マグネシウム、マグネシウムアルコキシド、リン酸水素マグネシウムなどのマグネシウム化合物、水酸化カルシウム、炭酸カルシウム、酸化カルシウム、カルシウムアルコキシド、リン酸水素カルシウムなどのカルシウム化合物、三酸化アンチモンなどのアンチモン化合物、二酸化ゲルマニウム、四酸化ゲルマニウムなどのゲルマニウム化合物、マンガン化合物、亜鉛化合物、ジルコニウム化合物、コバルト化合物、正リン酸、亜リン酸、次亜リン酸、ポリリン酸、それらのエステルまたは金属塩などのリン化合物、水酸化ナトリウムなどの反応助剤を使用してもよい。反応助剤として用いる化合物が、後述する金属有機酸塩Ｂと重複する場合、この金属有機酸塩Ｂと反応助剤との合計量を、本発明において金属有機酸塩Ｂとして許容される範囲内の含有量とすればよい。
【００５３】
（線状オリゴマー）
本発明において、連続成形の際の金型汚れを抑制することができるのは、以下の理由によるものと考えられる。
【００５４】
本発明においてポリエステル樹脂組成物は、ポリブチレンテレフタレートの線状オリゴマーの含有量、またはポリブチレンテレフタレートの線状オリゴマーおよびポリエチレンテレフタレートの線状オリゴマーの含有量が１０００ｍｇ／ｋｇ以下であることが好ましい。特に本発明では、ポリエステル樹脂組成物中に占める割合が最も多いのがポリブチレンテレフタレート樹脂であるので、ポリブチレンテレフタレートの線状オリゴマーの含有量を低く抑えることが好ましい。線状オリゴマーは、環状オリゴマーよりも低融点であり、低ガラス転移温度であるので、環状オリゴマーよりも金型へ付着しやすい。金型に付着した線状オリゴマーは粘着性を帯び、バインダーのような役割を果たして環状オリゴマーの金型への付着を助長すると考えられる。このため、ポリエステル樹脂組成物に含まれる線状オリゴマーの含有量を低減することは、連続成形の際の金型の汚れ始めを遅らせることに非常に効果的に寄与する。したがって、線状オリゴマーの含有量を低減することは、金型汚れを抑制する上で極めて重要となる。
【００５５】
このように本発明では、線状オリゴマーが金型汚れの根本的な原因であることを見出した。またテトラヒドロフランは、末端水酸基のバックバイティング反応などにより生成することが知られ、以下に説明するアウトガス測定から、テトラヒドロフランの発生量と金型汚れの程度とに正の相関関係があることも見出した。すなわちテトラヒドロフランの発生量が増えるほど、金型汚れの程度が酷くなるのである。このアウトガス測定では、５ｍｇのポリエステル樹脂組成物のサンプルに対して２６５℃、１０分の条件で加熱し、発生した成分をＧＳ／ＭＳ（商品名：「ＴＤ−２０／ＱＰ−２０１０Ｕｌｔｒａ」、株式会社島津製作所製）を用いて分析することにより、テトラヒドロフランの発生量を測定した。検出成分はトルエン換算などにより定量することができる。なお、金型汚れは後述する加速試験などを実施することにより評価することができる。
【００５６】
以上から、ポリエステル樹脂組成物に含まれる線状オリゴマーは、成形中に生成するテトラヒドロフランに溶け込んだ状態で射出成形時に樹脂系外へ噴射され、金型に接触する。このとき沸点の低いテトラヒドロフランは金型に残らずに蒸発するが、テトラヒドロフランに溶け込んでいた線状オリゴマーは、そのまま金型へ付着するものと考えられる。したがって、媒体となるテトラヒドロフランの発生量を低減することも、線状オリゴマーが樹脂系外への留出するのを抑制することにつながり、結果的に金型への線状オリゴマーの付着量が低減し、金型汚れを抑制することができる。
【００５７】
ここで本明細書において、線状オリゴマーとは、ポリブチレンテレフタレートの線状オリゴマーである場合、テレフタル酸由来の構成単位と１，４−ブタンジオール由来の構成単位とが合計２〜１３個結合した直鎖状構造のオリゴマーをいう。また線状オリゴマーとは、ポリエチレンテレフタレートの線状オリゴマーである場合、テレフタル酸由来の構成単位とエチレングリコール由来の構成単位とが合計２〜１３個結合した直鎖状構造のオリゴマーをいう。線状オリゴマーは、両末端に水酸基またはカルボキシル基からなる反応性官能基を有し、両末端がいずれもカルボキシル基または水酸基である場合がある。また、環状オリゴマーとは、ポリブチレンテレフタレートの環状オリゴマーである場合、テレフタル酸由来の構成単位と１，４−ブタンジオール由来の構成単位とが合計４〜１４個結合した環状構造のオリゴマーをいう。また環状オリゴマーとは、ポリエチレンテレフタレートの環状オリゴマーである場合、テレフタル酸由来の構成単位とエチレングリコール由来の構成単位とが合計４〜１４個結合した環状構造のオリゴマーをいう。
【００５８】
線状オリゴマーの含有量は、好ましくは９５０ｍｇ／ｋｇ以下であり、より好ましくは９００ｍｇ／ｋｇ以下であり、さらに好ましくは８００ｍｇ／ｋｇ以下であり、特に好ましくは７００ｍｇ／ｋｇ以下である。線状オリゴマーの含有量が１０００ｍｇ／ｋｇを超えると、金型汚れを抑制する効果が不十分となる。線状オリゴマーの含有量の下限値は、理想的には０ｍｇ／ｋｇである。なお、線状オリゴマーの含有量は、ポリブチレンテレフタレートの線状オリゴマーおよびポリエチレンテレフタレートの線状オリゴマーの両方を含む場合、その両方で１０００ｍｇ／ｋｇ以下となることが好ましい。
【００５９】
一方で、環状オリゴマーの含有量は、９０００ｍｇ／ｋｇ以下であればよい。環状オリゴマーの含有量は、好ましくは８０００ｍｇ／ｋｇ以下であり、より好ましくは６０００ｍｇ／ｋｇである。ただし、環状オリゴマーの含有量が６０００ｍｇ／ｋｇ程度であっても、線状オリゴマーの含有量が１０００ｍｇ／ｋｇを超えると、金型汚れを抑制する効果は低下する。線状オリゴマーの含有量が１０００ｍｇ／ｋｇ以下であれば、環状オリゴマーの含有量が少ないほど、金型汚れを抑制する効果は高くなる傾向がある。この点、線状オリゴマーの含有量が１０００ｍｇ／ｋｇ以下であれば、従来金型汚れの原因と考えられていた環状オリゴマーの含有量は比較的柔軟に許容され、９０００ｍｇ／ｋｇ以下まで含有することができる。
【００６０】
線状オリゴマーおよび環状オリゴマーの含有量は、たとえば、ヘキサフルオロイソプロパノール／クロロホルム＝２／３（体積比）からなる溶媒にポリエステル樹脂組成物を溶解させ、クロロホルム、メタノールなどを加えて沈殿させる。続いて、濾別した上澄み液について乾固し、ジメチルホルムアミドで溶解し、濾過し、その濾液について液体クロマトグラフ分析法による分析を行なうことにより測定することができる。たとえば、線状オリゴマーの含有量（定量値）はＢＨＥＴ（ビスヒドロキシエチルテレフタレート）換算とし、環状オリゴマーの含有量（定量値）はポリエチレンテレフタレート環状３量体換算として算出することができる。
【００６１】
線状オリゴマーの含有量を１０００ｍｇ／ｋｇ以下にする方法は、線状オリゴマーの含有量を１０００ｍｇ／ｋｇ以下にできる方法であれば特に限定されない。本発明では、ポリエステル樹脂組成物に占めるポリブチレンテレフタレート樹脂の割合が高いため、ポリブチレンテレフタレートの線状オリゴマーの含有量を少なくすることが効果的である。
【００６２】
線状オリゴマーの含有量を１０００ｍｇ／ｋｇ以下にする方法としては、チタン触媒と反応助剤とで調整する方法、固相重合する方法および線状オリゴマーを水または溶剤で抽出する方法などを例示することができる。環状オリゴマーの含有量を９０００ｍｇ／ｋｇ以下にする方法についても特に限定されないが、たとえば、ポリブチレンテレフタレート樹脂を重合する際の温度、時間、重合触媒などを調整する方法、固相重合する方法、重合後に溶融状態で熱処理する方法、および所定の溶剤を用いて環状オリゴマーを抽出する方法などを例示することができる。また、これらの方法とその他の方法とを組み合わせ、線状オリゴマーおよび環状オリゴマーの両方を低減させることもできる。
【００６３】
たとえばポリブチレンテレフタレート樹脂を固相重合する方法では、エステル化またはエステル交換反応が進行することにより、末端カルボキシル基の濃度および末端水酸基の濃度がともに低くなる傾向にある。この方法では、分子量が増加するので固相重合前の固有粘度（ＩＶ）の調整、ならびに固相重合の温度および時間の調整が必要である。
【００６４】
なお、ポリエステル樹脂組成物中にポリエチレンテレフタレート樹脂を含む場合、ポリエチレンテレフタレートの線状オリゴマーの含有量を低く抑えることも、金型汚れを抑制するのに寄与することができる。また、テトラヒドロフランの発生量の低減する方法については、以下に詳述する。
【００６５】
＜金属有機酸塩Ｂ＞
本発明により製造されるポリエステル樹脂組成物において、金属有機酸塩Ｂは、アルカリ金属の有機酸塩およびアルカリ土類金属の有機酸塩のいずれか一方または両方である。上述のとおり、金属有機酸塩Ｂの含有量は、アルカリ金属原子およびアルカリ土類金属原子のいずれか一方または両方の含有量を基準として特定され、具体的には、アルカリ金属原子およびアルカリ土類金属原子のいずれか一方または両方を、上記ポリエステル樹脂Ａ１００質量部に対し、０．０００５〜０．０５質量部含有する。換言すれば、ポリエステル樹脂組成物において、ポリエステル樹脂Ａの質量１ｋｇあたり、アルカリ金属原子およびアルカリ土類金属原子のいずれか一方または両方を５ｍｇ以上５００ｍｇ以下（以下、「ｍｇ／ｋｇ」で表わす）含有する。
【００６６】
なお、金属有機酸塩Ｂがアルカリ金属の有機酸塩およびアルカリ土類金属の有機酸塩の両方を含む場合、アルカリ金属原子およびアルカリ土類金属原子の両方が、上記ポリエステル樹脂Ａ１００質量部に対し、０．０００５〜０．０５質量部含むこととなる。
【００６７】
金属有機酸塩Ｂにより、ポリブチレンテレフタレート樹脂が有する末端水酸基の成形時におけるバックバイティング反応の低減が可能となり、ＴＨＦの発生量を低減し、金型汚れを抑制することができる。
【００６８】
金属有機酸塩Ｂが金型汚れを抑制する効果を有する理由は、以下によるものと推測される。すなわち金属有機酸塩Ｂは、エステル基を安定化する効果または所謂バッファー効果により、ポリブチレンテレフタレート樹脂の加水分解反応を抑制し、かつ末端水酸基のバックバイティング反応を抑制する。これにより、主にテトラヒドロフランの生成を抑制することができる。したがって、本発明により製造されるポリエステル樹脂組成物は、低ガス性ならびに金型汚れの大幅な抑制効果を得ることができる。
【００６９】
ポリエステル樹脂組成物は、アルカリ金属原子およびアルカリ土類金属原子のいずれか一方または両方を、ポリエステル樹脂Ａ１００質量部に対し、より好ましくは０．０００５〜０．０４質量部（５〜４００ｍｇ／ｋｇ）含有し、さらに好ましくは０．０００６〜０．０３質量部（６〜３００ｍｇ／ｋｇ）含有し、特に好ましくは０．０００７〜０．０２質量部（７〜２００ｍｇ／ｋｇ）含有する。アルカリ金属原子およびアルカリ土類金属原子のいずれか一方または両方が、ポリエステル樹脂Ａ１００質量部に対し、０．０５質量部（５００ｍｇ／ｋｇ）を超える場合、ポリエステル樹脂組成物の分解を促進し、金型汚れおよびフォギング性を悪化させる可能性がある。その一方で、アルカリ金属原子およびアルカリ土類金属原子のいずれか一方または両方が、ポリエステル樹脂Ａ１００質量部に対し、０．０００５質量部未満である場合、金型汚れの抑制効果が発現しにくくなる。
【００７０】
本発明のポリエステル樹脂組成物の製造方法に用いることのできる金属有機酸塩Ｂの金属種は、金型汚れの観点から、好ましくはリチウム、ナトリウム、カリウム、カルシウム、マグネシウムからなる群より選ばれる１種または２種以上である。なかでもリチウム、ナトリウム、カリウムであることが好ましく、カリウムであることが最も好ましい。
【００７１】
アルカリ金属またはアルカリ土類金属の塩として具体的には、これら金属のギ酸、酢酸、プロピオン酸、酪酸、シュウ酸などの飽和脂肪族カルボン酸塩、アクリル酸、メタクリル酸などの不飽和脂肪族カルボン酸塩、安息香酸などの芳香族カルボン酸塩、トリクロロ酢酸などのハロゲン含有カルボン酸塩、乳酸、クエン酸、サリチル酸、グルコン酸などのヒドロキシカルボン酸塩、１−プロパンスルホン酸、１−ペンタンスルホン酸、ナフタレンスルホン酸などの有機スルホン酸塩、ラウリル硫酸などの有機硫酸塩、炭酸塩などを例示することができる。なお、炭酸塩は通常、無機酸塩として捉えられるが、本発明においては、炭素を有する酸を有機酸であるとみなして炭酸塩を有機酸塩の範囲に含むものとする。
【００７２】
金型汚れを抑制する効果およびハンドリング性の観点から、金属有機酸塩Ｂは、酢酸リチウム、酢酸ナトリウム、酢酸カリウム、酢酸カルシウム、酢酸マグネシウム、安息香酸リチウム、安息香酸ナトリウムおよび安息香酸カリウムからなる群より選ばれる１種または２種以上であることが好ましい。なかでも、酢酸リチウム、酢酸ナトリウム、酢酸カリウム、酢酸カルシウムおよび酢酸マグネシウムからなる群より選ばれる１種または２種以上であることがより好ましく、酢酸カリウムが特に好ましい。なお、これらの金属有機酸塩Ｂは、１種単独で使用してもよく、２種以上を併用してもよい。
【００７３】
本発明により製造されるポリエステル樹脂組成物は、金属有機酸塩Ｂを含むことにより、Ｌ*ａ*ｂ*表色系によるＣｏｌｏｒ−ｂ値が増加し、黄色味が増す傾向にあるが、品位および着色した際の色ブレの観点から、ポリエステル樹脂組成物のＣｏｌｏｒ−ｂ値を６以下に抑えることが好ましい。ここで、マスターペレットにより金属有機酸塩Ｂを添加する方法は、ポリブチレンテレフタレート樹脂の重合時に金属有機酸塩Ｂを添加する方法に比べＣｏｌｏｒ−ｂ値が低くなる傾向があるので好ましい。ポリエステル樹脂組成物のＣｏｌｏｒ−ｂ値は、より好ましくは５以下であり、さらに好ましくは４以下である。
【００７４】
Ｃｏｌｏｒ−ｂ値は、たとえば、ポリエステル樹脂組成物を射出成形して得た片面に鏡面を有する平板（鏡面を有する金型を用いて成形した）の鏡面に対し、市販の精密型分光光度色彩計などを用いてＪＩＳ  Ｚ  ８７２２：２００９、ＪＩＳ  Ｚ  ８７８１−４：２０１３に準拠して測定することにより得ることができる。
【００７５】
＜カルボン酸反応性基含有化合物Ｃ＞
本発明により製造されるポリエステル樹脂組成物は、ポリエステル樹脂Ａ１００質量部に対し、０．０５〜３質量部のカルボン酸反応性基含有化合物Ｃを含む。カルボン酸反応性基含有化合物Ｃの含有量をこのような範囲とすることにより、後述する離型剤Ｄから発生する遊離酸などのガス成分、環状オリゴマー、線状オリゴマー、ならびにポリブチレンテレフタレートおよびポリエチレンテレフタレートのモノマーなどを効率的に捕捉することができ、低フォギング性をはじめとする優れた低ガス性を実現することができる。金型汚れの抑制にも寄与する。
【００７６】
カルボン酸反応性基含有化合物Ｃが３質量部を超えると、ポリエステル樹脂Ａとの反応により、ゲル化が起こるため好ましくない。また、カルボン酸反応性基含有化合物Ｃが０．０５質量部未満であると、上述した捕捉が効率的に行なわれなくなって得られる効果が不十分となるため好ましくない。カルボン酸反応性基含有化合物Ｃの配合量は、ポリエステル樹脂Ａ１００質量部に対して、０．０６〜２質量部であることが好ましく、０．０７〜１質量部であることがより好ましい。
【００７７】
本発明においてカルボン酸反応性基含有化合物Ｃとは、１分子中にカルボン酸反応性基を１以上含有する化合物をいう。カルボン酸反応性基の作用によりカルボン酸反応性基含有化合物Ｃは、後述する離型剤Ｄなどに含まれる脂肪酸エステル化合物の分解から生じる遊離脂肪酸、および熱処理時または高温使用時に発生する遊離カルボン酸などを即座に捕捉し、これらの遊離酸の揮散量を低減することができる。これらの遊離酸は、ポリエステル樹脂組成物およびこのポリエステル樹脂組成物から製造される成形品より発生するガス成分であるため、その捕捉が低ガス性の実現に有効である。特に、遊離酸の一種である遊離カルボン酸は、比較的低温で揮発することが知られ、かつ揮発物が結晶化してフォギングの原因となることが多いため、その捕捉が極めて重要となる。
【００７８】
カルボン酸反応性基とは、カルボン酸と反応する官能基をいう。カルボン酸反応性基としては、たとえばグリシジル基、オキサゾリン基、オキセタン基、カルボジイミド基などを挙げることができる。この中でカルボジイミド基は、グリシジル基、オキサゾリン基およびオキセタン基に比べて反応が速やかであるので、カルボン酸と反応させるための官能基として好ましい。さらに、カルボジイミド基は、グリシジル基、オキサゾリン基およびオキセタン基に比べ、後述する水酸基反応性基との共存が問題にならない点でも優れている。また、カルボジイミド基は、これを有する化合物が揮発しにくくなるという特徴もあるので好ましい。なお、カルボジイミド基は、上述のガス成分と付加反応することにより当該ガス成分を捕捉することができる。環状オリゴマー、線状オリゴマーおよび上記モノマーなども、カルボジイミド基との付加反応によって捕捉することができる。
【００７９】
カルボン酸反応性基含有化合物Ｃは、上記カルボン酸反応性基に加え、１分子中に水酸基反応性基を１以上含有することが好ましい。水酸基反応性基とは、水酸基と反応する官能基をいう。水酸基反応性基の作用により、後述する離型剤Ｄなどに含まれる脂肪酸エステル化合物の分解から生じる遊離水酸基含有化合物、および熱処理時または高温使用時に発生する遊離水酸基含有化合物などを捕捉し、これらの揮散量を低減することができる。水酸基反応性基としては、カルボン酸反応性基とは別の反応基であって、たとえばイソシアネート基、酸無水物基などを挙げることができる。水酸基反応性基は、反応性の観点からイソシアネート基であることが好ましい。以上より、本発明におけるカルボン酸反応性基含有化合物Ｃは、１分子中にカルボジイミド基およびイソシアネート基をそれぞれ１以上含有する化合物であることが好ましい。
【００８０】
カルボン酸反応性基含有化合物Ｃが１分子中にカルボジイミド基およびイソシアネート基をそれぞれ１以上含有することによる利点は、以下の点についてもいえる。すなわち、これらの反応性基が遊離水酸基含有化合物および遊離酸だけでなく、熱可塑性樹脂とも容易に反応することができる点である。たとえば、分子量の大きい熱可塑性樹脂と、脂肪酸エステルの分解物（遊離脂肪酸、遊離水酸基含有化合物など）とがカルボン酸反応性基含有化合物Ｃを介して結合することにより、ガス成分である脂肪酸エステルの分解物の揮散量を大幅に低減することができる。これとともに、熱可塑性樹脂とこの熱可塑性樹脂の加水分解物（線状オリゴマー、環状オリゴマーなど）とがカルボン酸反応性基含有化合物Ｃを介して結合することにより、遊離の上記加水分解物を大幅に低減することができる。
【００８１】
さらに、本発明のようなカルボキシル基を含有する熱可塑性ポリエステル樹脂の場合、カルボジイミド基を含有するカルボン酸反応性基含有化合物Ｃを添加し、末端のカルボキシル基を封鎖する（カルボキシル基由来のプロトンの生成を防止する）ことにより、非常に効果的に加水分解反応を抑制することができ、樹脂組成物としての加工性が向上するなどのさらなる効果を備えることができる。
【００８２】
さらに、本発明におけるカルボン酸反応性基含有化合物Ｃは、１分子内に−Ｎ＝Ｃ＝Ｎ−の構造を２つ以上有するポリカルボジイミド化合物であることが好ましい。このようなポリカルボジイミド化合物としては、ジイソシアネート化合物の脱二酸化炭素反応により生成される公知のポリカルボジイミド化合物を挙げることができる。たとえば米国特許第２９４１９５６号明細書、特公昭４７−００３２７９号公報、「Ｊ．Ｏｒｇ．Ｃｈｅｍ．，２８，２０６９−２０７５（１９６３）」、および「Ｃｈｅｍｉｃａｌ  Ｒｅｖｉｅｗ  １９８１、Ｖｏｌ．８１，Ｎｏ．４，６１９−６２１」などに開示されている。
【００８３】
ポリカルボジイミド化合物の原料となるジイソシアネート化合物としては、ヘキサメチレンジイソシアネート、ジシクロヘキシルメタンジイソシアネート、シクロヘキサン−１，４−ジイソシアネート、イソホロンジイソシアネート、メチルシクロヘキサンジイソシアネートなどの脂肪族または脂環族イソシアネート化合物、４，４−ジフェニルメタンジイソシアネート、４，４−ジフェニルジメチルメタンジイソシアネート、１，３−フェニレンジイソシアネート、１，４−フェニレンジイソシアネート、２，４−トリレンジイソシアネート、２，６−トリレンジイソシアネート、１，５−ナフチレンジイソシアネート、キシリレンジイソシアネート、テトラメチルキシリレンジイソシアネート、１，３，５−トリイソプロピルフェニレン−２，４−ジイソシアネートなどの芳香族イソシアネート化合物を挙げることができる。これらの化合物から１種もしくは２種以上を反応させることにより、カルボン酸反応性基含有化合物Ｃとして好ましく用いることのできるポリカルボジイミド化合物を製造することができる。
【００８４】
またカルボン酸反応性基含有化合物Ｃは、分岐構造を有していてもよい。たとえば、カルボジイミド基およびイソシアネート基以外の他の官能基を導入して分岐構造を構成することができる。さらに、カルボン酸反応性基含有化合物Ｃにイソシアネート基を含む場合、末端のイソシアネート基の一部または全部が封鎖されていることが好ましい。末端封鎖剤としては、フェニルイソシアネート、トリスイソシアネート、ジメチルフェニルイソシアネート、シクロヘキシルイソシアネート、ブチルイソシアネート、ナフチルイソシアネートなどのモノイソシアネート化合物、および−ＯＨ基、−ＣＯＯＨ基、−ＳＨ基、−ＮＨＲ基（ただしＲは水素原子またはアルキル基）などを有する化合物を用いることができる。
【００８５】
末端のイソシアネート基の一部または全部を封鎖するメリットは、ポリエステル樹脂組成物中での反応を制御することができる点である。たとえば、重合度および溶融粘度などを制御することができる。ポリエステル樹脂Ａに末端のイソシアネート基を封鎖していないカルボン酸反応性基含有化合物Ｃを一定量以上添加すると、増粘によって溶融粘度が著しく高まるので、添加量が制限される問題がある。添加量が制限された場合、カルボン酸反応性基含有化合物Ｃの添加による低ガス性および金型汚れの抑制効果が、所望のとおりに得られない恐れがある。このような場合において、末端のイソシアネート基の一部または全部を封鎖したカルボン酸反応性基含有化合物Ｃを使用することにより、上記問題を解決することができる。なお、末端のイソシアネート基の全部を封鎖した場合であっても、カルボン酸反応性基含有化合物Ｃは、カルボジイミド基の反応性の高さに基づいて遊離カルボン酸を効率的に捕捉することができるので、十分な低ガス性を獲得することができる。
【００８６】
カルボン酸反応性基含有化合物Ｃとして用いることの可能な市販品を以下に列挙する。芳香族ポリカルボジイミド化合物（商品名：「スタバックゾールＰ」、「スタバックゾールＰ１００」、「スタバックゾールＰ４００」など、ラインケミー社製）、脂肪族ポリカルボジイミド化合物（商品名：「カルボジライトＬＡ−１」、「カルボジライトＨＭＶ−８ＣＡ」、「カルボジライトＨＭＶ−１５ＣＡ」など、日清紡ケミカル株式会社製）、カルボジイミド変性ジフェニルメタンジイソシアネート（商品名：「コスモネートＬＫ」、「コスモネートＬＬ」、三井化学株式会社製、または商品名：「ルプラネートＭＭ−１０３」、ＢＡＳＦ  ＩＮＯＡＣ  ポリウレタン株式会社製）などを挙げることができる。この中で、遊離酸との親和性の観点から、脂肪族もしくは脂環族構造からなるカルボン酸反応性基含有化合物Ｃを使用することが好ましい。上記市販品の中では「カルボジライトシリーズ」が脂肪族もしくは脂環族構造からなるので好ましい。なお、カルボン酸反応性基含有化合物Ｃが、芳香族系ポリカルボジイミドである場合、遊離酸との親和性が悪くなることがあるので、カルボジイミド基と脂肪酸とが効率良く反応しないことによって上述した効果が低減する恐れがある。
【００８７】
従来のポリブチレンテレフタレート樹脂を用いてポリエステル樹脂組成物を構成し、これを成形した成形品を自動車用ランプ部品などとして適用した場合、経年劣化などにより自動車のヘッドライトのカバーが黄ばんで曇るというフォギングの問題が生じていた。本発明により製造されるポリエステル樹脂組成物は、カルボン酸反応性基含有化合物Ｃにより、曇りの原因となるアウトガスの発生を効果的に抑制することができ、優れた低フォギング性を有することができる。具体的には、本発明により製造されるポリエステル樹脂組成物は、フォギング試験（１６０℃）後のガラスプレートのヘイズ値が５％以下であることにより、上記フォギングの問題を解決することができる。フォギング試験後のガラスプレートのヘイズ値が５％を超えると、自動車のヘッドライトのカバー、その他の照明器具などに実用上、上記フォギングの問題が生じる。さらに射出成形時に金型汚れが発生しやすくなり、成形品としての品質および生産性に悪影響を及ぼす恐れがある。
【００８８】
上記フォギング試験は以下の方法により行なうことができる。すなわち、ポリエステル樹脂組成物を射出成形して得た成形品（厚さ２ｍｍ）から４０ｍｍ×４０ｍｍ程度の大きさの小片を複数切り出す。次に、これら小片の合計１０ｇを、アルミ箔を被せて底を作製したガラス筒（たとえば、φ６５×８０ｍｍ）に入れ、このガラス筒を公知のホットプレート上に直立させてセットする。さらに上記ガラス筒に対し、隙間ができないようにスライドガラス（たとえば、７８ｍｍ×７６ｍｍ×１ｍｍ）で蓋をした後、上記ホットプレートで１６０℃、２４時間の熱処理を行なう。熱処理の結果、スライドガラス内壁にポリエステル樹脂組成物より昇華した分解物などが析出し、付着するので、このスライドガラスに対して公知のヘイズメーターなどを用いてヘイズ値を測定する。ヘイズ値は、全光線透過光における拡散透過光の割合から求められ、曇り度（％）の指標とすることができる。ヘイズ値が小さい（透明である）ほど、ポリエステル樹脂組成物は低フォギング性を有することを意味する。
【００８９】
＜その他＞
（離型剤Ｄ）
本発明により製造されるポリエステル樹脂組成物は、離型性をより向上させるために、離型剤Ｄを含有することができる。離型剤Ｄは、金型汚れを抑制する観点から、脂肪酸エステル化合物であることが好ましい。この脂肪酸エステル化合物には、カルボン酸が部分的に、モノグリコールまたはポリグリコールによりエステル化されている化合物、および部分的に金属塩を形成している化合物を含むことができる。離型剤Ｄが脂肪酸エステル化合物であることにより、金属有機酸塩Ｂおよびカルボン酸反応性基含有化合物Ｃの作用によって、離型剤Ｄに基づく遊離脂肪酸の生成が抑制される傾向にあり、金型汚れを抑制することができ、かつフォギング性を改善することができる。離型剤Ｄの含有量は、ポリエステル樹脂Ａ１００質量部に対し、０．０５〜３質量部であることが好ましい。離型剤Ｄの含有量が０．０５質量部未満であると十分な離型効果が得られず、離型不良または離型ジワなどが発生する恐れがある。離型剤Ｄはそれ自体がガス化し、およびブリードアウトすることによって、金型汚れを引き起こす。さらに、たとえばこの離型剤Ｄを含むポリエステル樹脂組成物を自動車用ランプに適用したとき、１００℃〜２００℃の範囲の温度環境下でヘッドライトのカバーまたはミラーなどに付着し、曇りを発生（フォギング）させたりする。これらの問題は、離型剤Ｄの含有量が３質量部を超えると顕著となる。
【００９０】
（無機フィラー）
本発明により製造されるポリエステル樹脂組成物は、耐熱性および剛性を向上させる目的で、本発明の効果が損なわれない範囲において、無機フィラーを含有することができる。無機フィラーの種類としては特に限定されず、公知のものを使用することができる。無機フィラーは、ポリエステル樹脂組成物との相溶性およびポリエステル樹脂組成物中での分散性を高めるため、表面処理されていてもよい。ポリエステル樹脂組成物の成形品の表面外観の観点から、無機フィラーの平均粒子径は３．０μｍ以下であることが好ましい。無機フィラーの含有量は、ポリエステル樹脂Ａ１００質量部に対して、１質量部未満であることが好ましく、０．８質量部以下であることがより好ましく、０．５質量部以下であることがさらに好ましい。無機フィラーの含有量が１質量部以上であると、より高度な鏡面外観が求められた場合に、その要請に応えられない恐れがある。
【実施例】
【００９１】
以下、実施例により本発明をさらに具体的に説明するが、本発明はこれらの実施例に限定されるものではない。なお、実施例に記載された測定値は、以下の方法によって測定した値である。
【００９２】
（１）固有粘度（ＩＶ）：  ポリブチレンテレフタレート樹脂ａおよびポリエチレンテレフタレート樹脂ｂの固有粘度（ＩＶ）を、ウベローデ型粘度計によりフェノール／テトラクロロエタン（質量比１／１）の混合溶媒を使用し、３０℃において測定した。３０℃における濃度０．４ｇ／ｄｌのポリブチレンテレフタレート樹脂ａ溶液、濃度０.４ｇ／ｄｌのポリエチレンテレフタレート樹脂ｂ溶液、および混合溶媒のみの落下秒数をそれぞれ測定し、上記式（Ｉ）から値を求めた。
【００９３】
（２）末端カルボキシル基濃度（単位：ｅｑ／ｔｏｎ、酸価として表わす）：  ベンジルアルコール２５ｍｌにポリブチレンテレフタレート樹脂ａを０．５ｇ溶解し、水酸化ナトリウムの０．０１モル／ｌベンジルアルコール溶液を使用して滴定した。使用した指示薬は、フェノールフタレイン０．１０ｇをエタノール５０ｍｌおよび水５０ｍｌの混合液に溶解した溶液である。ポリエチレンテレフタレート樹脂ｂの末端カルボキシル基濃度の定量も同様の方法により行なった。
【００９４】
（３）末端水酸基濃度（単位：ｅｑ／ｔｏｎ）：  ポリブチレンテレフタレート樹脂ａの末端水酸基濃度の定量は、共鳴周波数５００ＭＨｚの1Ｈ−ＮＭＲ測定により行なった。測定装置は、ＮＭＲ装置（商品名：「ＡＶＡＮＣＥ−５００」、ＢＲＵＫＥＲ社製）を用いた。
【００９５】
まず、ポリブチレンテレフタレート樹脂ａ１０ｍｇまたはポリエチレンテレフタレート樹脂ｂ１０ｍｇを、重クロロホルム／ヘキサフルオロイソプロパノール＝１／１（体積比）からなる溶媒０．１２ｍｌに溶解後、重クロロホルム０．４８ｍｌおよび重ピリジン５μｌを加え、十分に撹拌して樹脂溶液を調製した。その後、その樹脂溶液をＮＭＲチューブに充填し、1Ｈ−ＮＭＲ測定を行なった。ロック溶媒には重クロロホルムを用い、積算回数は１２８回とした。
【００９６】
次に、測定した1Ｈ−ＮＭＲのスペクトルにおいて、クロロホルムのピークが７．２９ｐｐｍに現われるとき、ポリブチレンテレフタレートまたはポリエチレンテレフタレート由来のテレフタル酸ピーク（ｉ）が８．１０ｐｐｍに現われる。さらにポリブチレンテレフタレート樹脂ａの場合、末端の１，４−ブタンジオールピーク（ｉｉ）が３．７９ｐｐ
ｍに現われる。ポリエチレンテレフタレート樹脂ｂの場合、末端のエチレングリコールピーク（ｉｉｉ）が４．０３ｐｐｍに現われる。このため、（ｉ）〜（ｉｉｉ）を各ピークの積分値とすることにより、末端水酸基濃度を、下記式より求めた。
【００９７】
ポリブチレンテレフタレート樹脂ａの場合：  ｛（ｉｉ）×１００００００／２｝／｛（ｉ）×２２０／４｝＝末端水酸基濃度（ｅｑ／ｔｏｎ）
ポリエチレンテレフタレート樹脂ｂの場合：  ｛（ｉｉｉ）×１００００００／２｝／｛（ｉ）×１９２／４｝＝末端水酸基濃度（ｅｑ／ｔｏｎ）。
【００９８】
（４）チタン原子含有量、カリウム原子含有量およびマグネシウム原子含有量：  電子工業用高純度硫酸および電子工業用高純度硝酸でポリエステル樹脂組成物を湿式分解し、ＩＣＰ（商品名：「ＳＰＥＣＴＲＯＢＬＵＥ」、アメテック社製）を使用して発光分析法により測定した。
【００９９】
（５）オリゴマー含有量：  ヘキサフルオロイソプロパノール／クロロホルム＝２／３（体積比）からなる溶媒３ｍｌにポリエステル樹脂組成物０．１ｇを溶解させた後、クロロホルム２０ｍｌ、メタノール１０ｍｌを加えてポリマーを沈殿させた。続いて濾別した上澄み液について乾固した後、ジメチルホルムアミド１０ｍｌで溶解し、濾過し、その濾液について、液体クロマトグラフ分析法にて各オリゴマー成分の定量を行なった。線状オリゴマーの定量値はＢＨＥＴ（ビスヒドロキシエチルテレフタレート）換算、環状オリゴマーの定量値はポリエチレンテレフタレート環状３量体換算で、各検量線を用いて算出した。測定は下記の条件で行なった。
【０１００】
液体クロマトグラフ分析装置：  商品名：「Ｐｒｏｍｉｎｅｎｃｅ」、株式会社島津製作所製
カラム：  Ｓｈｉｍ−ｐａｃｋ  ＸＲ−ＯＤＳ  ２．２μｍ（３×１００ｍｍ）
移動相：  Ａ  ０．２％酢酸水、Ｂ  アセトニトリル
グラジエント：  ０ｍｉｎ（１０％Ｂ）、２５ｍｉｎ（１００％Ｂ）、２７ｍｉｎ（１００％Ｂ）、２７．０１ｍｉｎ（１０％Ｂ）、３２ｍｉｎ（１０％Ｂ）
流速：  １．１ｍｌ／ｍｉｎ
カラム温度：  ５０℃
注入量：  ５μｌ
検出波長：  ＵＶ２５８ｎｍ。
【０１０１】
（６）Ｃｏｌｏｒ−ｂ値（平板）：  射出成形機（商品名：「ＥＣ１００Ｎ」、東芝機械株式会社製）を準備し、♯６０００番のやすりで磨かれた鏡面を有する金型を用い、１００ｍｍ×１００ｍｍ×２ｍｍのポリエステル樹脂組成物からなる平板成形品を射出成形することにより得た。この平板成形品は、金型から転写された鏡面を片面に有する。成形時のシリンダー温度は２６０℃で、金型温度は６０℃であった。精密型分光光度色彩計（商品名：「ＴＣ−１５００ＳＸ」、東京電色社製）を用い、ＪＩＳ  Ｚ  ８７２２：２００９、ＪＩＳ  Ｚ  ８７８１−４：２０１３に準拠して平板成形品の鏡面側のＣｏｌｏｒ−ｂ値を測定した。測定条件はＤ６５光源、１０°視野であり、０°−ｄ法を用いた。
【０１０２】
（７）外観：  射出成形機（商品名：「ＥＣ１００Ｎ」、東芝機械株式会社製）を準備し、♯６０００番のやすりで磨かれた鏡面を有する金型を用い、１００ｍｍ×１００ｍｍ×２ｍｍのポリエステル樹脂組成物からなる平板成形品を射出成形することにより得た。この平板成形品は、金型から転写された鏡面を片面に有する。成形時のシリンダー温度は２６０℃で、金型温度は６０℃であった。この平板成形品の鏡面を目視観察し、ブツの有無を調べた。その評価は以下のとおりである。
【０１０３】
Ｙ：  ブツがなく、良好な鏡面外観である。
Ｎ：  ブツが認められ、外観が良好でない。
【０１０４】
（８）フォギング性（ヘイズ値）：  射出成形機（商品名：「ＥＣ１００Ｎ」、東芝機械株式会社製）を用い、ポリエステル樹脂組成物からなる成形品を得た。この成形品から３０ｍｍ×３０ｍｍ程度の大きさの小片を複数切り出し、その合計１０ｇをアルミ箔を被せて底を作製したガラス筒（φ６５×８０ｍｍ）に入れた。このガラス筒をホットプレート（商品名：「ネオホットプレートＨＴ−１０００」、アズワン株式会社製）上に直立させてセットした。さらに、上記ガラス筒にスライドガラス（７８ｍｍ×７６ｍｍ×１ｍｍ）で蓋をした後、ホットプレートの設定温度を１６０℃とし、２４時間の熱処理を行なった。熱処理の結果、スライドガラス内壁に成形品から昇華した分解物などによる付着物が析出した。これらのスライドガラスに対し、ヘイズメーター（商品名：「ＮＤＨ２０００」、日本電色工業株式会社製）を用いてヘイズ値（曇り度％）を測定した。ヘイズ値が小さい（透明である）ほど、ポリエステル樹脂組成物が低フォギング性を有することを意味する。
【０１０５】
（９）金型汚れ加速試験：  射出成形機（商品名：「ＥＣ１００Ｎ」、東芝機械株式会社製）を準備し、金型として、連続成形評価型（外径３０ｍｍ、内径２０ｍｍ、厚み３ｍｍのキャビティを有し、流動末端は凹部でガス抜き無）を準備した。この金型を用い、ゲート部反対側の凹部にアウトガス、オリゴマーなどの金型汚れを促す成分が蓄積しやすいようにショートショット法でポリエステル樹脂組成物を連続成形することにより、金型汚れの程度を観察した。成形時のシリンダー温度は２６０℃で、金型温度が５０℃、サイクルタイムが４０秒で成形し、２０ショット後の金型汚れを評価した。金型汚れはデジタルカメラにて撮影し、画像の色の均一化のため、グレースケール処理した画像により、以下のとおりに目視にて評価した。
【０１０６】
Ａ：  汚れが認められない
Ｂ：  ほとんど汚れが認められない
Ｃ：  ゲート部反対側の凹部付近の中心に汚れがぼんやりと認められる
Ｄ：  ゲート部反対側の凹部付近の中心の汚れがはっきりとした輪郭で黒く目立つ。
【０１０７】
（１０）熱変形温度（荷重：０．４５ＭＰａ）
射出成形機（商品名：「ＥＣ１００Ｎ」、東芝機械株式会社製）を用い、シリンダー温度２６０℃、金型温度６０℃の条件で、ＩＳＯ−３１６７の多目的試験片を成形した。この多目的試験片に対し、ＩＳＯ−７５に準拠し、０．４５ＭＰａで荷重したときの熱変形温度を測定した。
【０１０８】
実施例および比較例に使用した配合成分を次に示す。
ポリエステル樹脂Ａは、以下のポリブチレンテレフタレート樹脂ａのいずれかからなり、または以下のポリブチレンテレフタレート樹脂ａのいずれかとポリエチレンテレフタレート樹脂ｂとからなる。
【０１０９】
ポリブチレンテレフタレート樹脂ａとして以下のいずれかを用いた。
ａ−１：  ＩＶ＝０．８３ｄｌ／ｇ、末端水酸基＝９５ｅｑ／ｔｏｎ、酸価＝９ｅｑ／ｔｏｎ、チタン原子含有量＝８０ｍｇ／ｋｇ（ＩＶ＝０．７８ｄｌ／ｇの溶融重合樹脂を使用、２１０℃でＩＶ＝０．８３ｄｌ／ｇに到達するまで固相重合した）
ａ−２：  ＩＶ＝０．８３ｄｌ／ｇ、末端水酸基＝９５ｅｑ／ｔｏｎ、酸価＝９ｅｑ／ｔｏｎ、チタン原子含有量＝３０ｍｇ／ｋｇ（ＩＶ＝０．７８ｄｌ／ｇの溶融重合樹脂を使用、２１０℃でＩＶ＝０．８３ｄｌ／ｇに到達するまで固相重合した）
ａ−３：  ＩＶ＝０．８３ｄｌ／ｇ、末端水酸基＝９０ｅｑ／ｔｏｎ、酸価＝６ｅｑ／ｔｏｎ、チタン原子含有量＝８０ｍｇ／ｋｇ（ＩＶ＝０．７３ｄｌ／ｇの溶融重合樹脂を使用、２１０℃でＩＶ＝０．８３ｄｌ／ｇに到達するまで固相重合した）
ａ−４：  ＩＶ＝０．８３ｄｌ／ｇ、末端水酸基＝９０ｅｑ／ｔｏｎ、酸価＝６ｅｑ／ｔｏｎ、チタン原子含有量＝３０ｍｇ／ｋｇ（ＩＶ＝０．７３ｄｌ／ｇの溶融重合樹脂を使用、２１０℃でＩＶ＝０．８３ｄｌ／ｇに到達するまで固相重合した）
ａ−５：  ＩＶ＝０．８３ｄｌ／ｇ（溶融重合により得た樹脂）、末端水酸基＝１００ｅｑ／ｔｏｎ、酸価＝１０ｅｑ／ｔｏｎ、チタン原子含有量＝３０ｍｇ／ｋｇ（線状オリゴマーの含有量を低減するための特段の処理をしなかった）
ａ−６：  ＩＶ＝０．８３ｄｌ／ｇ（溶融重合により得た樹脂）、末端水酸基＝１００ｅｑ／ｔｏｎ、酸価＝１０ｅｑ／ｔｏｎ、チタン原子含有量＝３０ｍｇ／ｋｇ（線状オリゴマーの含有量を低減するための特段の処理をしなかった）。ただし、金属有機酸塩Ｂとして酢酸カリウムを、カリウム原子が９０ｍｇ／ｋｇであるとして上記樹脂の溶融重合時（エステル化反応後）に添加（ポリエステル樹脂組成物中のカリウム原子残存量５０ｍｇ／ｋｇ）
ａ−７：  ＩＶ＝０．８３ｄｌ／ｇ（溶融重合により得た樹脂）、末端水酸基＝１００ｅｑ／ｔｏｎ、酸価＝１０ｅｑ／ｔｏｎ、チタン原子含有量＝３０ｍｇ／ｋｇ（線状オリゴマーの含有量を低減するための特段の処理をしなかった）。ただし、金属有機酸塩Ｂとして酢酸カリウムを、カリウム原子が４５０ｍｇ／ｋｇであるとして上記樹脂の溶融重合時（エステル化反応後）に添加（ポリエステル樹脂組成物中のカリウム原子残存量３００ｍｇ／ｋｇ）。
【０１１０】
ポリエチレンテレフタレート樹脂ｂ：  ＩＶ＝０．６２ｄｌ／ｇ、酸価＝３０ｅｑ／ｔｏｎ。
【０１１１】
金属有機酸塩Ｂとしては以下の化合物を用いた。
Ｂ−１：  酢酸カリウム（和光純薬工業株式会社製）のマスターペレット
Ｂ−２：  酢酸マグネシウム（和光純薬工業株式会社製）のマスターペレット。
【０１１２】
なお、上記マスターペレットのベース樹脂としては、添加先となるポリエステル樹脂組成物中に存在するポリブチレンテレフタレート樹脂と同じ樹脂を用いた。マスターペレット中の金属有機酸塩Ｂの含有量は、Ｂ−１であればカリウム原子の含有量を、Ｂ−２であればマグネシウムの含有量をそれぞれ基準とする。その含有量は、Ｂ−１のカリウム原子がマスターペレット１００質量部に対し０．２質量部（２０００ｍｇ／ｋｇ）であり、Ｂ−２のマグネシウム原子がマスターペレット１００質量部に対し０．０８５質量部（８５０ｍｇ／ｋｇ）である。
【０１１３】
カルボン酸反応性基含有化合物Ｃとしては以下の化合物を用いた。
Ｃ−１：脂肪族ポリカルボジイミド化合物（末端のイソシアネート基が全部封鎖されているもの、商品名：「カルボジライトＨＭＶ−１５ＣＡ」、日清紡ケミカル株式会社製）
Ｃ−２：脂肪族ポリカルボジイミド化合物（末端にイソシアネート基を有するもの、商品名：「カルボジライトＬＡ−１」、日清紡ケミカル株式会社製）。
【０１１４】
離型剤Ｄとしては以下の化合物を用いた。
Ｄ−１：  トリグリセリンベヘン酸フルエステル（商品名：「ポエムＴＲ−ＦＢ」、理研ビタミン株式会社製）
Ｄ−２：  ペンタエリスリトールステアリン酸フルエステルおよびペンタエリスリトールパルミチン酸フルエステルの混合物（商品名：「リケスターＥＷ−４４０Ａ」、理研ビタミン株式会社製）。
【０１１５】
安定剤としては酸化防止剤（商品名：「ＩＲＧＡＮＯＸ１０１０」、ＢＡＳＦ社製）を用いた。この安定剤を、ポリエステル樹脂Ａ１００質量部に対して０．２質量部含有させた。
【０１１６】
（実施例１〜１２、比較例１〜１０）
実施例１〜１２および比較例１〜７、１０では、表１〜３に示す組み合わせで配合した配合成分を、シリンダー温度２５０℃（実施例９、比較例７は２６０℃）に設定した同方向二軸押出機で混練を行なった。すなわち、ポリエステル樹脂Ａ、金属有機酸塩Ｂを含有するマスターペレット、カルボン酸反応性基含有化合物Ｃ、離型剤Ｄおよび添加剤（安定剤）を表１〜３に示す配合量で混合し、溶融混練してストランドを得た。
【０１１７】
その後、得られた各ストランドを水冷し、ペレット化した。得られた各ペレットを１３０℃で４時間乾燥し、各実施例および各比較例に対応するポリエステル樹脂組成物を得た。また、比較例８、９においては、金属有機酸塩Ｂをポリブチレンテレフタレート樹脂の溶融重合時（エステル化反応後）に添加し、その他は上述の方法と同じとし、それぞれポリエステル樹脂組成物を得た。これらのポリエステル樹脂組成物を対象にし、上述の各評価試験（４）〜（１０）を行なった。
【０１１８】
金属有機酸塩Ｂの量に関し、溶融重合時（エステル化反応後）に金属有機酸塩Ｂを添加した比較例８、９において、添加時の量に対し、溶融混練後のポリエステル樹脂組成物中の残存量（含有量）は減少した（重合時後期における減圧工程、溶融混練時のベント脱気工程の際に留去した可能性が考えられる）。また、溶融混練時に金属有機酸塩Ｂを含有するマスターペレットを添加した実施例および比較例では、あらかじめ作製しておいた上記マスターペレットを用いて下記表１〜３に示す含有量になるように濃度調整して金属有機酸塩Ｂを添加した。なお、マスターペレット中に含まれるポリブチレンテレフタレート樹脂量は、表中のポリブチレンテレフタレート樹脂ａの量に加味した。以上の結果を下記表１〜３に記す。
【０１１９】
【表１】
2017119855.tif 000002
【０１２０】
【表２】
2017119855.tif 000003
【０１２１】
【表３】
2017119855.tif 000004
【０１２２】
表１、２に示すように、実施例１〜１２のポリエステル樹脂組成物は、連続成形時の金型汚れが非常に少なく、Ｃｏｌｏｒ−ｂ値および外観が良好であり、さらにフォギング試験後のガラスプレートのヘイズ値が５％以下であり、優れた特性を有することが分かる。実施例１および実施例３のように組成が同じである場合、チタン原子含有量が少ないほうが、ヘイズ値が低くなるのでフォギング性が良好となる傾向があった。
【０１２３】
表３に示すように、比較例１〜７、１０は、金属有機酸塩Ｂを含まない例、金属有機酸塩Ｂが規定の範囲外である例、カルボン酸反応性基含有化合物Ｃを含まない例、カルボン酸反応性基含有化合物Ｃが過多である例、またはポリエステル樹脂Ａにおけるポリエチレンテレフタレート樹脂ｂの含有割合が規定の範囲よりも多い例のうち少なくともいずれかに該当し、実施例に比べて金型が汚れやすく、ヘイズ値が高くなってフォギング性が悪くなる傾向があった。さらに、ポリエチレンテレフタレート樹脂ｂの割合が多い比較例７は、ポリエチレンテレフタレート樹脂ｂの含有割合が異なる実施例３、実施例９と熱変形温度を比較すると、実施例３が１４５℃、実施例９が１２１℃である一方、比較例７が７５℃となったため、耐熱性が著しく低いと評価された。
【０１２４】
また、比較例８、９は、重合中に金属有機酸塩Ｂ（酢酸カリウム）を添加した例であって、ブツにより外観が悪化した。特に、Ｃｏｌｏｒ−ｂ値が著しく高くなり、ポリブチレンテレフタレート樹脂ａの分解によりフォギング性が悪化したものと考えられる。このことからマスターペレットを用いて金属有機酸塩Ｂを添加し、ポリエステル樹脂組成物に高濃度に含有させることにより、金型汚れをよりよく抑制するなどの効果を得られることが分かった。
【０１２５】
以上のように本発明の実施の形態および実施例について説明を行なったが、上述の各実施の形態および実施例の構成を適宜組み合わせることも当初から予定している。
【０１２６】
今回開示された実施の形態および実施例はすべての点で例示であって制限的なものではないと考えられるべきである。本発明の範囲は上述した説明ではなくて特許請求の範囲によって示され、特許請求の範囲と均等の意味および範囲内でのすべての変更が含まれることが意図される。